(57)【特許請求の範囲】
【請求項１】
Ｃ：０．０３質量％以下と、Ｓｉ：０．３〜２．０質量％以下と、Ｍｎ：１．０質量％以下と、Ｐ：０．０４質量％以下と、Ｓ：０．０１質量％以下と、Ｎｉ：０．２質量％以下と、Ｃｒ：１６〜２０質量％と、Ｎ：０．０３質量％以下と、Ａｌ：０．５質量％以上２．０質量％未満と、必須の元素としてＮｂ：０．３質量％以下と、Ｂ：０．０００５質量％以上０．００２質量％未満と、を含み、残部がＦｅ及び不可避的不純物からなる組成を有するフェライト系ステンレス鋼であって、
１０００℃で８００時間の連続酸化試験を行った後の酸化増量が５ｍｇ／ｃｍ2以下であり、落重試験による遷移温度が−２０℃以下であり、かつ下記式（１）で表される条件を満たす、耐酸化性及び耐二次加工脆性に優れたフェライト系ステンレス鋼。
２．０≦（０．５ＷSi＋２ＷAl＋１００ＷB）≦５．０    （１）
（式中、ＷSi、ＷAl及びＷBはそれぞれ、前記フェライト系ステンレス鋼の総質量に対するＳｉ、Ａｌ及びＢの含有割合（単位：質量％）を示す。）
【請求項２】
下記式（２）で表される条件を満たすＴｉ、Ｍｏ：０．０５〜０．５質量％、Ｃｕ：０．０５〜０．５質量％、Ｖ：０．０５〜０．５質量％、及び、Ｚｒ：０．０５〜０．５質量％からなる群より選択される１種以上の元素を更に含む、請求項１に記載のフェライト系ステンレス鋼。
ＷTi＜３（ＷC＋ＷN）  （２）
（式中、ＷTi、ＷC及びＷNはそれぞれ、前記フェライト系ステンレス鋼の総質量に対するＴｉ、Ｃ及びＮの含有割合（単位：質量％）を示す。）
【請求項３】
希土類元素：０．００１〜０．０５質量％及びＣａ：０．００１〜０．０１質量％からなる群より選択される１種以上の元素を更に含む、請求項１又は２に記載のフェライト系ステンレス鋼。
【請求項４】
請求項１〜３のいずれか一項に記載のフェライト系ステンレス鋼からなる鋼材。
【請求項５】
請求項４に記載の鋼材を含む二次加工品。
【発明の詳細な説明】
【技術分野】
【０００１】
本発明は、耐酸化性及び耐二次加工脆性に優れたフェライト系ステンレス鋼、並びに鋼材及び二次加工品に関するものである。
【背景技術】
【０００２】
Ａｌ、Ｃｒ及びＳｉを含有するフェライト系ステンレス鋼は、優れた耐高温酸化性を示すことを特徴とし、排ガスセンサーなどの自動車排ガス経路部材、電熱器の発熱体、ストーブの燃焼筒、燃料電池の改質器及び固体酸化物型燃料電池等、高温に曝される部品の材料に使用されている。
【０００３】
フェライト系ステンレス鋼が優れた耐高温酸化性を示すのは、高温下で材料表面に主にＣｒ系、Ａｌ系又はＳｉ系酸化物が生成するためである。この酸化物は、強固で緻密な酸化皮膜を形成し、これが酸化に対する保護層の役割を果たすので、上記フェライト系ステンレス鋼は優れた耐高温酸化性を示す。
【０００４】
すなわち、本発明は、Ｃ：０．０３質量％以下と、Ｓｉ：０．３〜２．０質量％以下と、Ｍｎ：１．０質量％以下と、Ｐ：０．０４質量％以下と、Ｓ：０．０１質量％以下と、Ｎｉ：０．２質量％以下と、Ｃｒ：１６〜２０質量％と、Ｎ：０．０３質量％以下と、Ａｌ：０．５質量％以上２．０質量％未満と、必須の元素としてＮｂ：０．３質量％以下と、Ｂ：０．０００５質量％以上０．００２質量％未満と、を含み、残部がＦｅ及び不可避的不純物からなる組成を有するフェライト系ステンレス鋼であって、１０００℃で８００時間の連続酸化試験を行った後の酸化増量が５ｍｇ／ｃｍ2以下であり、落重試験による遷移温度が−２０℃以下であり、かつ下記式（１）で表される条件を満たす、耐酸化性及び耐二次加工脆性に優れたフェライト系ステンレス鋼である。
２．０≦（０．５ＷSi＋２ＷAl＋１００ＷB）≦５．０  （１）
ここで、式中、ＷSi、ＷAl及びＷBはそれぞれ、フェライト系ステンレス鋼の総質量に対するＳｉ、Ａｌ及びＢの含有割合（単位：質量％）を示す。
【０００５】
また、上記部品は、その製品形状が非常に複雑な場合が多いことから、伸び性、張り出し性及び二次加工性等に優れることが望まれる。フェライト系ステンレス鋼の二次加工性を向上させる元素としてＢ（ホウ素）が知られている。Ｂを添加して二次加工性を改善したＦｅ−Ｃｒ−Ａｌ系フェライト系ステンレス鋼は、例えば特許文献１に開示されている。
【先行技術文献】
【特許文献】
【０００６】
【特許文献１】特開２００１−３１６７７３号公報
【発明の概要】
【発明が解決しようとする課題】
【０００７】
フェライト系ステンレス鋼は、熟疲労の抑制及びコスト低減の観点から、従来好んで用いられている。ところが、フェライト系ステンレス鋼は、オーステナイト系ステンレスよりも伸び性、張り出し性及び二次加工性に劣るため、複雑な形状への加工及び冬場の低温時での加工が施される場合、割れが発生しやすいという問題点がある。
【０００８】
特許文献１には、Ｂの添加によってフェライト系ステンレス鋼の二次加工性が改善される旨開示されているが、実施例では一次加工でしか評価されておらず、二次加工性が改善されていることが確認できないため、検討が不十分である。自動車の排ガス経路部材及び各種燃焼器は、構造が複雑で複数工程の加工を伴う（二次加工を伴う）場合が多く、冬場の低温時にそのような加工を施しても割れを起こさないことは重要である。そこで、フェライト系ステンレス鋼については、二次加工性のうち、特に耐二次加工脆性を把握することが必要である。
【０００９】
しかしながら、高温で使用する従来のフェライト系ステンレス鋼に関する研究では、酸化に対して有効な元素を多量添加することで耐酸化性を向上させることを図っているため、その反面、耐二次加工脆性を劣化させる問題点を抱えていることになり、耐二次加工脆性と耐酸化性とを同時に満足させるフェライト系ステンレス鋼についての開発は十分になされていない。
【００１０】
本発明は、上記事情にかんがみてなされたものであり、１０００℃程度の高温環境に曝される部品に用いられても酸化が抑制され、しかも、耐二次加工脆性に優れるフェライト系ステンレス鋼、並びにそのフェライト系ステンレス鋼からなる鋼材及びその鋼材を含む二次加工品を提供することを特徴とする。
【課題を解決するための手段】
【００１１】
本発明者らは、上記目的を達成すべく鋭意研究を重ねた結果、フェライト系ステンレス鋼が特定の複数の成分を特定の関係になるよう含有することで、耐酸化性及び耐二次加工脆性の両方を優れたものとできることを見出し、本発明を完成するに至った。
【００１２】
すなわち、本発明は、Ｃ：０．０３質量％以下と、Ｓｉ：０．３〜２．０質量％以下と、Ｍｎ：１．０質量％以下と、Ｐ：０．０４質量％以下と、Ｓ：０．０１質量％以下と、Ｎｉ：０．２質量％以下と、Ｃｒ：１６〜２０質量％と、Ｎ：０．０３質量％以下と、Ａｌ：０．５質量％以上２．０質量％未満と、Ｎｂ：０．３質量％以下と、Ｂ：０．０００５質量％以上０．００２質量％未満と、を含み、残部がＦｅ及び不可避的不純物からなる組成を有するフェライト系ステンレス鋼であって、１０００℃で８００時間の連続酸化試験を行った後の酸化増量が５ｍｇ／ｃｍ2以下であり、落重試験による遷移温度が−２０℃以下であり、かつ下記式（１）で表される条件を満たす、耐酸化性及び耐二次加工脆性に優れたフェライト系ステンレス鋼である。
２．０≦（０．５ＷSi＋２ＷAl＋１００ＷB）≦５．０    （１）
ここで、式中、ＷSi、ＷAl及びＷBはそれぞれ、フェライト系ステンレス鋼の総質量に対するＳｉ、Ａｌ及びＢの含有割合（単位：質量％）を示す。
【００１３】
本発明が上記目的を達成できる要因は詳細には明らかにされていないが、本発明者らはその要因の一部を下記のように考えている。ただし、要因はこれに限定されない。
【００１４】
すなわち、フェライト系ステンレス鋼におけるＡｌ及びＳｉ、特にＡｌは耐酸化性を向上させる元素として知られているところ、上記式（１）で表される条件の下限値以上となるようにＡｌ及びＳｉの含有割合を、それらを補完するＢの含有割合と共に調整することで、フェライト系ステンレス鋼の耐酸化性が確保される。本発明者らは、上記式（１）で表される条件を満たすようにＢをフェライト系ステンレス鋼に添加することにより、耐二次加工脆性を改善するだけでなく、耐酸化性も向上できることを確認した。これは、Ｂが、Ｐ及びＳよりも優先的に粒界に拡散偏析することで、耐酸化性及び耐二次加工脆性を低下させるＰ及びＳの粒界への拡散を抑制できるためと推察される。また、上記式（１）で表される条件を満たすようにＢを添加することにより、フェライト系ステンレス鋼の溶接部の靭性も大幅に改善することを本発明者らは見出した。ただし、Ａｌ、Ｓｉ及びＢの含有割合を多くしすぎると、フェライト系ステンレス鋼の耐二次加工脆性がかえって低下するため、上記式（１）で表される条件の上限値以下となるようにＡｌ、Ｓｉ及びＢの含有割合を調整する。これらの結果、本発明のフェライト系ステンレス鋼は、優れた耐酸化性及び耐二次加工脆性の両方を示すことができる。
【００１５】
本発明のフェライト系ステンレス鋼は、下記式（２）で表される条件を満たすＴｉ、Ｍｏ：０．０５〜０．５質量％、Ｃｕ：０．０５〜０．５質量％、Ｖ：０．０５〜０．５質量％、及び、Ｚｒ：０．０５〜０．５質量％からなる群より選択される１種以上の元素を更に含むと好ましい。
ＷTi＜３（ＷC＋ＷN）    （２）
ここで、式中、ＷTi、ＷC及びＷNはそれぞれ、フェライト系ステンレス鋼の総質量に対するＴｉ、Ｃ及びＮの含有割合（単位：質量％）を示す。かかるフェライト系ステンレス鋼は、加工性、耐食性、機械的強度及び製造性等に一層優れたものとなる。
【００１６】
本発明のフェライト系ステンレス鋼は、希土類元素：０．００１〜０．０５質量％及びＣａ：０．００１〜０．０１質量％からなる群より選択される１種以上の元素を更に含むと好ましい。これにより、フェライト系ステンレス鋼の耐高温酸化特性が更に向上する。
【００１７】
本発明は、上記フェライト系ステンレス鋼からなる鋼材及びその鋼材を含む二次加工品を提供する。上記鋼材は、優れた耐酸化性及び耐二次加工脆性の両方を示すことができ、二次加工品は優れた耐酸化性に加えて、複雑な形状又は微細な形状を実現できる。
【発明の効果】
【００１８】
本発明によれば、１０００℃程度の高温環境に曝される部品に用いられても酸化が抑制され、しかも、耐二次加工脆性に優れるフェライト系ステンレス鋼、並びにそのフェライト系ステンレス鋼からなる鋼材及びその鋼材を含む二次加工品を提供することができる。
【図面の簡単な説明】
【００１９】
【図１】本発明の一実施形態に係る排ガスセンサーを部分的に示す模式断面図である。
【発明を実施するための形態】
【００２０】
以下、必要に応じて図面を参照しつつ、本発明を実施するための形態（以下、単に「本実施形態」という。）について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。また、特記しない限り、各元素の含有割合（単位：質量％）は、フェライト系ステンレス鋼の全量を基準とする。
【００２１】
本実施形態のフェライト系ステンレス鋼は、Ｃ：０．０３質量％以下と、Ｓｉ：０．３〜２．０質量％以下と、Ｍｎ：１．０質量％以下と、Ｐ：０．０４質量％以下と、Ｓ：０．０１質量％以下と、Ｎｉ：０．２質量％以下と、Ｃｒ：１６〜２０質量％と、Ｎ：０．０３質量％以下と、Ａｌ：０．５質量％以上２．０質量％未満と、Ｎｂ：０．３質量％以下と、Ｂ：０．０００５質量％以上０．００２質量％未満と、を含み、残部がＦｅ及び不可避的不純物からなる組成を有するフェライト系ステンレス鋼であって、１０００℃で８００時間の連続酸化試験を行った後の酸化増量が５ｍｇ／ｃｍ2以下であり、落重試験による遷移温度が−２０℃以下であり、かつ下記式（１）で表される条件を満たすものである。
２．０≦（０．５ＷSi＋２ＷAl＋１００ＷB）≦５．０    （１）
ここで、式中、ＷSi、ＷAl及びＷBはそれぞれ、フェライト系ステンレス鋼の総質量に対するＳｉ、Ａｌ及びＢの含有割合（単位：質量％）を示す。
【００２２】
本実施形態のフェライト系ステンレス鋼に含まれるＡｌは、非常に緻密なＡｌ2Ｏ3を形成し、耐高温酸化性の向上に効果を奏する。また、そのＡｌは、異常酸化の発生の抑制及び酸化皮膜の剥離防止という効果の他、鋼材の赤熱性を改善するという効果も奏する。さらに、Ｂをフェライト系ステンレス鋼に添加することにより、耐二次加工脆性を改善するだけでなく、耐酸化性も向上できることを確認した。それらの観点から、本実施形態のフェライト系ステンレス鋼において、（０．５ＷSi＋２ＷAl＋１００ＷB）は２．０以上である。一方、過剰にＡｌ及びＳｉを添加すると、鋼材の耐二次加工靭性を劣化させるため、部品の製造性及び加工性の観点から、（０．５ＷSi＋２ＷAl＋１００ＷB）を５．０以下にして、耐二次加工脆性の劣化を抑制する必要がある。同様の観点から、（０．５ＷSi＋２ＷAl＋１００ＷB）の好ましい範囲は、２．０〜３．５である。
【００２３】
本実施形態のフェライト系ステンレス鋼は、高温強度、特にクリープ特性を改善するために、Ｃを含有する。ただし、Ｃの含有割合が高いと、異常酸化が発生しやすくなる。また、Ａｌを多く含むフェライト系ステンレス鋼においては、Ｃの含有割合が高くなると、スラブやホットコイルの靭性が劣化し、製造性が劣化する。したがって、本実施形態において、Ｃの含有割合の上限を０．０３質量％以下に限定する。なお、Ｃの含有割合の下限は、特に限定されず、例えば、０．００２質量％である。
【００２４】
本実施形態のフェライト系ステンレス鋼において、Ｓｉは、赤スケールの生成を抑制する効果を奏する。この観点から、Ｓｉの含有割合は０．３質量％以上である。一方、Ｓｉを過剰に添加すると、フェライト系ステンレス鋼の靭性及び加工性が低下する。これらのことをかんがみて、Ｓｉの含有割合は０．３〜２．０質量％である。
【００２５】
本実施形態のフェライト系ステンレス鋼は、高温酸化を抑制する観点、特にスケール剥離性を抑制する観点から、Ｍｎを含有する。ただし、Ｍｎは、Ｍｎ系酸化物を生成して、緻密なＡｌ系酸化物層の形成を阻害するため、過剰に添加すると耐高温酸化特性に影響を及ぼす。そこで、耐高温酸化特性を高く維持するために、Ｍｎの含有割合を１．０質量％以下に限定する。一方、Ｍｎの含有割合の下限は特に限定されず、その含有割合は、好ましくは、０．５質量％以下である。
【００２６】
本実施形態のフェライト系ステンレス鋼において、Ｐは、耐高温酸化性及び熱延板の靭性に影響を及ぼすので、その含有割合を０．０４質量％以下に限定する。また、Ｓは、鋼中に不可避的に含まれる成分であり、Ａ１2系酸化皮膜の形成を著しく阻害する。したがって、Ｓの含有割合は０．０１質量％以下であり、０．００５質量％以下であると好ましい。
【００２７】
本実施形態のフェライト系ステンレス鋼は、加工性の低下を防止する観点から、Ｎｉを含有する。ただし、Ｎｉを多量に含有すると、オーステナイト相の析出によって熱疲労特性が低下することとなる。この熱疲労特性の低下を更に有効に防止する観点から、Ｎｉの含有割合は０．２質量％以下である。
【００２８】
本実施形態のフェライト系ステンレス鋼において、Ｃｒは耐高温酸化性を向上させる元素として基本的かつ有効な元素であり、良好な耐高温酸化性を得るためには、その含有割合は１６質量％以上が必要である。一方、Ｃｒを過剰に添加すると、スラブやホットコイルの靭性を低下させる。したがって、Ｃｒの含有割合は１６〜２０質量％に限定し、好ましくは１７質量％以上１９質量％未満である。
【００２９】
本実施形態のフェライト系ステンレス鋼は、高温強度、特にクリープ特性を改善するために、Ｎを含有する。ただし、Ｎは鋼中のＡｌと結合してＡＩＮを形成し、異常酸化の起点となる。したがって、耐高温酸化性の向上のため、Ｎの含有割合は０．０３質量％以下に限定する。なお、Ｎの含有割合の下限は、特に限定されず、例えば、０．００２質量％である。
【００３０】
本実施形態のフェライト系ステンレス鋼において、Ａｌは、Ｃｒと同様、耐高温酸化性を得るために最も重要な元素である。優れた耐高温酸化性は、鋼の表面に形成される緻密なＡｌ系酸化物によって得られる。一方、Ａｌを過剰に含有させるとスラブやホットコイルの靭性劣化、及び製品加工時の耐二次加工脆性温度を上昇させる。そのため、Ａｌの含有割合は２．０質量％未満に限定する。上記観点から、Ａｌの含有割合は、好ましくは、０．５質量％以上２．０質量％未満である。
【００３１】
本実施形態のフェライト系ステンレス鋼において、Ｎｂは、鋼中のＣ及び／又はＮと結合して勒性を著しく改善する効果を奏する。また、Ｎｂを添加すると、鋼の高温強度が向上すると共に、酸化皮膜が成長する過程で生じる応力を緩和させて、鋼材の変形を防止する効果を奏する。かかる観点から、Ｎｂの含有割合は、０．１質量％を越えると好ましい。一方、Ｎｂを過剰に添加すると、鋼の靭性が劣化するので、その含有割合は０．３質量％以下に限定される。
【００３２】
本実施形態のフェライト系ステンレス鋼は、その耐二次加工脆性及び耐酸化性を優れたものとする観点から、Ｂを含有する。ただし、Ｂを過剰に含有すると、粒界に優先的にボライドが生成するため耐二次加工脆性が低下する。そこで、Ｂの含有割合は、０．０００５質量％以上０．００２質量％未満である。
【００３３】
本実施形態のフェライト系ステンレス鋼は、鋼中の固溶Ｃ及びＮを炭化物として固定して延性、加工性及び製造性（熱延板の靱性）を向上させる目的から、Ｔｉを含んでもよい。また、Ｔｉを含有することにより、Ｃｒ炭化物の粒界析出を抑制し、耐食性を改善する効果も期待できる。一方、Ｔｉの含有割合が高くなり過ぎると、径の大きなＴｉＮなどの析出により耐二次加工脆性が低下する傾向にある。これらの観点から、本実施形態のフェライト系ステンレス鋼は、Ｔｉを、下記式（２）で表される条件を満たすよう含むと好ましい。
ＷTi＜３（ＷC＋ＷN）    （２）
ここで、式中、ＷTi、ＷC及びＷNはそれぞれ、フェライト系ステンレス鋼の総質量に対するＴｉ、Ｃ及びＮの含有割合（単位：質量％）を示す。
【００３４】
本実施形態のフェライト系ステンレス鋼は、高温強度を高める観点から、Ｍｏを含有してもよい。ただし、Ｍｏを過剰に添加すると、鋼材を硬質化し靱性を低下させる。これらの観点から、Ｍｏの含有割合は、０．００５〜０．５質量％であることが好ましい。
【００３５】
本実施形態のフェライト系ステンレス鋼は、高温強度を高める観点から、Ｃｕを含有してもよい。ただし、Ｃｕを過剰に添加すると、鋼の耐高温酸化性の低下や熱間加工性の低下を招きやすくなる。これらの観点から、Ｃｕの含有割合は、０．０５〜０．５質量％であることが好ましい。
【００３６】
本実施形態のフェライト系ステンレス鋼は、加工性及び溶接部靱性を高める観点から、Ｖを含有してもよい。これらの観点から、Ｖの含有割合は、０．０５〜０．５質量％であるとより好ましい。
【００３７】
本実施形態のフェライト系ステンレス鋼は、鋼材表面の酸化皮膜強度を向上させて、耐高温酸化性を高めるために、Ｚｒを含有すると好ましい。ただし、Ｚｒを過剰に添加すると、鋼が硬質化して低温靱性の低下を招きやすくなる。これらの観点から、Ｚｒの含有割合は、０．０５〜０．５質量％であることが好ましい。
【００３８】
本実施形態のフェライト系ステンレス鋼は、耐高温酸化性を更に改善する観点から、希土類元素（ＲＥＭ）及びＣａからなる群より選択される１種以上の元素を含有すると好ましい。Ｌａ及びＣｅ等の希土類元素及びＣａは、鋼材表面に形成されるＡｌ系酸化皮膜を安定化させ、また、マトリックスと酸化皮膜との密着性を改善することにより、耐高温酸化性を向上させると考えられている。このような効果は、フェライト系ステンレス鋼が上記元素を０．０１質量％以上含有すると一層有効に奏される。一方、上記元素を過剰に添加すると、熱間加工性や靭性を劣化させたり、異常酸化の起点となる介在物が生成しやすくなって、耐高温酸化性が低下したりする。したがって、希土類元素の含有割合は、０．１０質量％以下であると好ましく、０．０５質量％以下であるとより好ましい。また、Ｃａの含有割合は、０．０１質量％以下であると好ましい。
【００３９】
本実施形態のフェライト系ステンレス鋼は、各元素の組成を上述の範囲で調整することにより、１０００℃で８００時間の連続酸化試験を行った後の酸化増量を５ｍｇ／ｃｍ2以下、好ましくは２．０ｍｇ／ｃｍ2以下に制御することができる。その酸化増量は、フェライト系ステンレス鋼の耐高温酸化性の指標となるものであり、数値が小さくなるほど、耐高温酸化性に優れると判断される。この酸化増量は、下記実施例に記載の方法に準じて測定される。
【００４０】
本実施形態のフェライト系ステンレス鋼は、各元素の組成を上述の範囲で調整することにより、落重試験による遷移温度を−２０℃以下、好ましくは−４０以下に制御することができる。その遷移温度は、フェライト系ステンレス鋼の耐二次加工脆性の指標となるものであり、数値が小さくなるほど、耐二次加工脆性に優れると判断される。この落重試験による遷移温度は、下記実施例に記載の方法に準じて測定される。
【００４１】
本実施形態の鋼材は、上記フェライト系ステンレス鋼からなるものである。その鋼材は、圧延、鍛造、引き抜き及び鋳造など公知の各種方法により所望の形状に加工されたものであってよい。鋼材としてより具体的には、鋼板、鋼帯、鋼管、条鋼、形鋼、棒鋼及び線材が挙げられる。
【００４２】
従来のフェライト系ステンレス鋼は、耐酸化性の改善を試みると、その製造性及び溶接性が十分でなかったり、加工難易度が高くなりユーザーでの加工割れが発生しやすくなったりする。また、耐高温脆化性の改善を試みた従来のフェライト系ステンレス鋼は、非常に高価な元素であるＺｒ及びＬａが必須元素となるものもあり、経済性の観点から優れた者とはいえない。このように、従来のフェライト系ステンレス鋼は耐二次加工脆性と耐酸化性、特に１０００℃程度の耐高温酸化性とを同時に満足させるものではない。
【００４３】
一方、本実施形態のフェライト系ステンレス鋼及びそのフェライト形ステンレス鋼からなる鋼材は、耐酸化性、特に１０００℃程度の高温耐酸化性に優れ、しかも耐二次加工脆性に優れている。したがって、本実施形態のフェライト系ステンレス鋼及びその鋼からなる鋼材は、１０００℃程度の高温に曝される環境下で用いられ、かつ、冬場の低温時に加工したり複雑な形状及び微細な形状に加工したりして得られる二次加工品に好適に用いられる。そのような二次加工品としては、例えば、排ガスセンサーなどの自動車排ガス経路部材、電熱器の発熱体、ストーブの燃焼筒及び反射板、燃料電池の改質器及び固体酸化物型燃料電池（より具体的には、例えば触媒の担体）が挙げられる。
【００４４】
これらのうち、自動車排ガス経路部材の１種である、Ｏ2センサー（又はＡ／Ｆセンサー）などの排ガスセンサーについて説明する。図１は、本実施形態に係る排ガスセンサーを部分的に示す模式断面図である。この排ガスセンサー１００は、排ガス中の酸素ガス濃度を検出するためのセンサー素子１１０と、そのセンサー素子１１０を保持する素子保持部材（図示せず）と、その素子保持部材を内側に保持するハウジング１２０と、ハウジングの端部を外周側から覆うように設けた内部カバー１３０と、その内部カバーの更に外側を覆うように設けた外部カバー１４０とを備える。ハウジング１２０、内部カバー１３０及び外部カバー１４０は、それらの重複部分で全周溶接を施されて接合している。本実施形態に係る鋼材は、内部カバー１３０及び外部カバー１４０に採用されている。これらの内部カバー１３０及び外部カバー１４０は、鋼板を深絞り成形により加工して得られたものである。
【００４５】
内部カバー１３０及び外部カバー１４０は、その厚さが例えば１ｍｍ未満と薄く、寸法も直径で１．５〜２．０ｃｍ程度と小さいものである。しかも、排ガスセンサー１００は、１０００℃程度の高温で酸素ガスなどの酸化性ガスを含む排ガスに曝される。したがって、内部カバー１３０及び外部カバー１４０には優れた高温耐酸化性と共に、耐二次加工脆性も要求されるところ、本実施形態の鋼材を採用することにより、その要求を満足することが可能となる。
【００４６】
本実施形態のフェライト系ステンレス鋼は、上記組成を有する以外は、常法により製造することができる。また、本実施形態の鋼材及び二次加工品は、そのフェライト系ステンレス鋼を用いる以外は、常法により製造することができる。
【００４７】
以上、本発明を実施するための形態について説明したが、本発明は本実施形態に限定されるものではない。本発明は、その要旨を逸脱しない範囲で様々な変形が可能である。
【実施例】
【００４８】
以下、実施例によって本発明を更に詳細に説明するが、本発明はこれらの実施例に限定されるものではない。
【００４９】
（鋼板の作製）
表１に示す組成（単位：質量部）を有する鋼（供試材）を真空溶解炉で溶製してインゴットに鋳造した。得られたインゴットに熱間圧延を施した後、９５０℃での焼鈍及び冷間圧延を繰り返して、０．５ｍｍ厚さ又は０．６ｍｍ厚さの鋼板を作製した。
【００５０】
（酸化増量の測定）
得られた０．５ｍｍ厚さの鋼板から、２５ｍｍ×３５ｍｍの大きさの主面を有する試験片を切り出した。その試験片をエレマ電気炉に収容した後、大気雰囲気下、炉内温度１０００℃で８００時間の連続酸化試験を実施し、その試験前後における試験片の質量変化を測定した。試験後の質量の増分が試験前の質量よりも５ｍｇ／ｃｍ2以下である場合を「○」、５ｍｇ／ｃｍ2を超える場合を「×」と評価した。
【００５１】
（落重試験による遷移温度の測定）
上述のようにして得られた０．６ｍｍ厚さの鋼板から、ブランク材をΦ４０ｍｍのサイズで切り出し、そのブランク材に対して絞り比２．２５で円筒絞り加工を施した。こうして得られた加工品を用いて、種々温度を変化させて落重試験を行った。落重試験は、衝撃荷重を加えるための分銅（質量３ｋｇ）を高さ１００ｍｍのところから加工品に落下させることで行い、加工品に分銅が衝突することで割れが発生した時の温度を遷移温度とした。
【００５２】
上記測定結果を表２に示す。測定結果にみられるように、本発明の実施例に係るＮｏ．１〜１３の供試材は、いずれも耐酸化性、耐二次加工脆性に優れたものとなった。一方、比較例に係るＮｏ．１４〜２６の供試材では、いずれも耐酸化性及び耐二次加工脆性の特性を両立することができず不十分であった。Ｎｏ．１４の供試材は、Ａｌを添加していないため耐酸化性が劣り、Ｓｉの含有割合が多いことで耐二次加工脆性も良好ではなかった。Ｎｏ．１５〜Ｎｏ．１８、Ｎｏ．２３及びＮｏ．２４の供試材は、Ａｌ及びＳｉの含有割合が十分であるため、優れた耐酸化性を有するが、その含有割合が多すぎるため、耐二次加工脆性は良好な結果とはならなかった。また、Ｎｏ．１９及びＮｏ．２０の供試材は、Ａｌ及びＳｉの含有割合が少ないため、耐二次加工脆性は満足できるものの、耐酸化性は十分ではなかった。
【００５３】
【表１】
0005600012.tif 000002
【００５４】
【表２】
0005600012.tif 000003
【産業上の利用可能性】
【００５５】
本発明によれば、１０００℃程度の高温環境に曝される部品に用いられても酸化が抑制され、しかも、耐二次加工脆性に優れるフェライト系ステンレス鋼、並びにそのフェライト系ステンレス鋼からなる鋼材及びその鋼材を含む二次加工品を提供することができる。したがって、そのような環境下に置かれ、複雑又は微細な形状を有する二次加工品に用いると有用である。
【符号の説明】
【００５６】
１００…排ガスセンサー、１１０…センサー素子、１２０…ハウジング、１３０…内部カバー、１４０…外部カバー。
【図１】
0005600012.tif 000004